СПОСОБ ДЛЯ СШИВАНИЯ ПОЛИПРОПИЛЕНА

1. Способ для сшивания полипропилена, включающий этапы:
a) обработки смеси (i) полипропилена, (ii) малеимид-функционализированного моноазида и/или цитраконимид-функционализированного моноазида и (iii) акцептора радикалов, выбранного из группы, состоящей из гидрохинона, производных гидрохинона, бензохинона, производных бензохинона, катехина, производных катехина, 2,2,6,6-тетраметилпиперидинокси (TEMPO), TEMPO-производных, и их сочетаний, при температуре в диапазоне 120-250°C, с образованием функционализированного полипропилена, и
b) взаимодействия функционализированного полипропилена с пероксидом при температуре в диапазоне 150-350°C.
2. Способ по п. 1, в котором акцептор радикалов выбран из группы, состоящей из хинона, трет-бутилгидрохинона (TBHQ), 2,5-ди-(трет-бутил)гидрохинона (DTBHQ), 2-метилгидрохинона (толугидрохинон, THQ), п-бензохинона, катехина, 4-метоксифенол-4-трет-бутилкатехина, 2,2,6,6-тетраметилпиперидинокси (TEMPO) и 4-гидрокси-2,2,6,6-тетраметилпиперидин-1-оксила (OH-TEMPO), 4-метокси-2,2,6,6-тетраметилпиперидин-1-оксила (4-метокси-TEMPO), 4-карбокси-2,2,6,6-тетраметилпиперидин-1-оксила (4-карбокси-TEMPO), 4-оксо-2,2,6,6-тетраметилпиперидин-1-оксила (TEMPONE) и их сочетаний.
3. Способ по п. 2, в котором акцептор радикалов выбран из группы, состоящей из трет-бутилгидрохинона (TBHQ), 2,2,6,6-тетраметилпиперидинокси (TEMPO), 4-гидрокси-2,2,6,6-тетраметилпиперидин-1-оксила (OH-TEMPO) и их сочетаний.
4. Способ по любому из предыдущих пунктов, в котором пероксид выбран из группы, состоящей из трет-бутилкумилпероксида, 3,6,9-триэтил-3,6,9,-триметил-1,4,7-трипероксонана, дикумилпероксида, ди(трет-бутилпероксиизопропил)бензола и 2,5-диметил-2,5-ди(трет-бутилперокси)гексана.
5. Способ по любому из предыдущих пунктов, в котором используют малеимид-функционализированный моноазид, причем упомянутый малеимид-функционализированный азид имеет следующую структуру:
m равен 0 или 1, n равен 0 или 1, n+m = 1 или 2, R выбран из группы, состоящей из водорода, линейных и разветвленных алкильных групп с 1-6 атомами углерода, не обязательно замещенных O, S, P, Si, или N-содержащими функциональными группами, алкоксигрупп с 1-6 атомами углерода, и галогенов, а X представляет собой линейный или разветвленный, алифатический или ароматический углеводородный остаток с 1-12 атомами углерода, не обязательно содержащий гетероатомы.
6. Способ по любому из предыдущих пунктов, в котором используют цитраконимид-функционализированный азид, причем упомянутый цитраконимид-функционализированный азид имеет следующую структуру:
m равен 0 или 1, n равен 0 или 1, n+m = 1 или 2, R выбран из группы, состоящей из водорода, линейных и разветвленных алкильных групп с 1-6 атомами углерода, не обязательно замещенных O, S, P, Si, или N-содержащими функциональными группами, алкоксигрупп с 1-6 атомами углерода, и галогенов, а X представляет собой линейный или разветвленный, алифатический или ароматический углеводородный остаток с 1-12 атомами углерода, не обязательно содержащий гетероатомы.
7. Способ для повторного использования сшитого полипропилена, включающий этап обработки сшитого полипропилена, получаемого способом по любому из пп. 1-6, пероксидом при температуре в диапазоне 150-350°C.
8. Способ по п. 7, в котором пероксид выбран из группы, состоящей из трет-бутилкумилпероксида, 3,6,9-триэтил-3,6,9,-триметил-1,4,7-трипероксонана, дикумилпероксида, ди(трет-бутилпероксиизопропил)бензола и 2,5-диметил-2,5-ди(трет-бутилперокси)гексана.
9. Применение сшитого полипропилена, получаемого способом по любому из пп. 1-6, для приготовления проводов, кабелей, трубопроводов, пен и трубок.